RC 온도 미만 에서 압 하 됨 으로써 , 오스테나이트 립 은 재결정 되 지 않 고 변형 이 축적 되 어 , 변형대 가 도입 된다 . 오스테나이트 립 중 에 변형 이나 변형대 가 생김 으로써 , 변태 의 핵 이 증가 하 고 , 변태 후 의 상부 베이 나이트 상 의 입경 이 미세 해져 열연 강판 의 저온 인성 이 향상 한다 . 그러나 , RC 온도 미만 에서 의 합계 압 하 율 이 80 ％ 를 초과 하 면 , 원 상당 직경 0 . 5 ㎛ 이상 의 , 하부 베이 나이트 상 및 / 또는 템퍼링 마르텐 사이트 상 , 마르텐 사이트 상 중 1 종 또는 2 종 으로 이루어지 는 조직 인 제 2 상 의 수밀도 가 , 과도 하 게 증가 해 버려 , 열연 강판 의 신장 플랜지 성형 성 을 열화 시켜 버린다 . 따라서 , RC 온도 미만 에서 의 마무리 압연 합계 압 하 율 을 80 ％ 이하 로 한다 . 신장 플랜지 성형 성 의 관점 에서 , RC 온도 미만 에서 의 마무리 압연 합계 압 하 율 은 , 바람직 하 게 는 70 ％ 이하 이 다 . 보다 바람직 하 게 는 60 ％ 이하 이 고 , 더욱 바람직 하 게 는 50 ％ 이하 이 다 . 하한 은 특별히 정하 지 않 지만 , 열연 강판 의 저온 인성 의 관점 에서 , RC 온도 미만 에서 의 마무리 압연 합계 압 하 율 은 10 ％ 이상 으로 하 는 것 이 바람직 하 다 .